(57)【特許請求の範囲】
【請求項１】
遷移金属のビスシクロペンタジエニル錯体およびアルモオキサン化合物からなる触媒を用いて、０．１〜３０００バールおよび−２０〜３００℃の条件で重合して製造されたプロピレン重合体であって、該触媒として
ａ）一般式Ｉ
【化１】
0003798493.tif 000005
において、式中Ｍがチタン、ジルコニウム、ハフニウム、バナジウム、ニオブ、タンタルの各原子を、Ｘがハロゲン原子またはＣ１−乃至Ｃ８−アルキルを、Ｙが炭素、燐、硫黄、珪素またはゲルマニウムの各原子を、ＺがＣ１−乃至Ｃ８−アルキル、Ｃ３−乃至Ｃ１０−シクロアルキル、Ｃ６−乃至Ｃ１０−アリールを、Ｒ１、Ｒ２がＣ１−乃至Ｃ４−アルキルを（Ｒ１とＲ２は同一でも異なっていても良く）、２個の隣接基Ｒ３とＲ４並びにＲ５とＲ６がそれぞれ一緒になって１０乃至１５の炭素原子を有する炭化水素環を示し、ｎが０、１または２をそれぞれ示すメタロセン錯体、
ｂ）並びに、一般式ＩＩもしくはＩＩＩ
【化２】
0003798493.tif 000006
において、式中、Ｒ７がＣ１−乃至Ｃ４−アルキルを示し、ｍが５乃至３０の数を示す開放鎖の、または環状のアルモオキサン化合物を活性成分として含有する触媒組成物を用い；
且つ得られるプロピレン重合体のＭｗ／Ｍｎが１．５５以下、そのＭｗが１４２８９６以上、そしてそのＭｎが９１９１７以上にあることを特徴とするプロピレン重合体。
【発明の詳細な説明】
【０００１】
【従来技術】
アルケン−１の重合体に不溶性のチーグラー・ナッタ触媒の他に可溶性の触媒もまた使用することもできる。後者においては化合物中にアルミニウム化合物オリゴマーで組み込まれた有機配位子を伴う周期律表ＩＶおよびＶ副族の金属による錯化合物に関することである（欧州特許出願公開第１８５９１８号公報、欧州特許出願公開第２８３７３９号公報および英国特許出願公開第２２０７１３６号公報）。この触媒組成物に使用される錯化合物として、大抵、遷移金属とπ−結合を受け入れるシクロペンタジエニル基を有機配位子として有する。また触媒として有機配位子の他に金属原子に結合したハロゲンを示す遷移金属錯体がしばしば使用される。
【０００２】
欧州特許出願公開第２８４７０８号公報および３１６１５５号公報並びに欧州特許出願公開第３５５４４７号公報にアルケン−１の重合のための可溶性触媒組成物が記述されており、そこでは錯化合物として周期律表ＩＶおよびＶ副族の金属によるビス（シクロペンタジエニル）錯体が使用され、そこでは両方のシクロペンタジエニル環がアルキル置換された珪素、錫またはゲルマニウム原子または硫黄原子によって結合される。そのときまた遷移金属錯体が組み込まれることができ、そこでペンタジエニル環がアルキル基によって置換され、さらに配位子として遷移金属を結合した２個のハロゲンを有する。そこでアルミニウム化合物オリゴマーとして特に後述の一般式ＩＩまたはＩＩＩの鎖状または環状のアルモオキサン化合物が使用される。
【０００３】
プロピレンの重合体はこの種の触媒組成物の支援によって得られ、他の場合は際立って比較的限定された分子量の分布である。不溶性チーグラー・ナッタ触媒の使用によって製造されたポリプロピレンに対しては、この方法で得られたポリプロピレンの分子量は明らかに小さい値であり、従ってこの方法は１０００００以上の分子量の重合体での広範な使用範囲に対しては使用できない。
【０００４】
ポリオレフィンの分子量を高めることは、反応の間に反応温度を下げることにより可能である。この方法では例えば欧州特許出願公開第３５５４４７号公報に約５００００（ＭW ）の平均分子量のプロピレン重合体が得られている。しかしこの方法では、分子量の増加は明瞭な反応速度の減速および反応時間の増加につながるので、反応温度の低下は製造方法の経済性を損なうことになる。
【０００５】
【発明が解決しようとする課題】
従って、本発明の課題は、基本的には上記の弊害を取り除き、改善された可溶性の触媒組成物を見出し、この支援により高分子量でかつ分子量分布の狭いポリプロピレンをできるだけ経済的な方法で製造できるようにすることにある。
【０００６】
それに応じて、冒頭に定義した可溶性触媒組成物を見出した。
【０００７】
【課題を解決するための手段】
本発明は、遷移金属のビスシクロペンタジエニル錯体およびアルモオキサン化合物からなる触媒を用いて、０．１〜３０００バールおよび−２０〜３００℃の条件で重合して製造されたプロピレン重合体であって、該触媒として
ａ）一般式Ｉにおいて
【０００８】
【化３】
0003798493.tif 000002
式中、Ｍはチタン、ジルコニウム、ハフニウム、バナジウム、ニオブ、タンタルの各原子を、Ｘはハロゲン原子またはＣ1 −乃至Ｃ8 −アルキルを、Ｙは炭素、燐、硫黄、珪素、またはゲルマニウムの各原子を、ＺはＣ1 −乃至Ｃ8 −アルキル、Ｃ3 −乃至Ｃ10−シクロアルキル、Ｃ6 −乃至Ｃ10−アリールを、Ｒ1 、Ｒ2 はＣ1 −乃至Ｃ4 −アルキルを（Ｒ1 とＲ2 は同じでも異なっていても良く）、２個の隣接基Ｒ3 とＲ4 並びにＲ5 とＲ6 はそれぞれ一緒になって１０乃至１５の炭素原子を有する炭化水素環を示し、ｎが０、１または２を、それぞれ示すメタロセン錯体、
ｂ）並びに、一般式ＩＩもしくはＩＩＩにおいて、
【０００９】
【化３】
0003798493.tif 000003
式中、Ｒ７がＣ１−乃至Ｃ４−アルキルを示し、ｍが５乃至３０の数を示す開放鎖の、または環状のアルモオキサン化合物を活性成分として含有する触媒組成物を用い；
且つ得られるプロピレン重合体のＭｗ／Ｍｎが１．５５以下、そのＭｗが１４２８９６以上、そしてそのＭｎが９１９１７以上にあることを特徴とするプロピレン重合体にある。
【００１０】
本発明において、一般式Ｉの金属錯体が使用され中心原子Ｍとして、チタン、ジルコニウム、ハフニウム、バナジウム、ニオブまたはタンタルが組込まれる。中心原子は、一般式Ｉに組込まれた金属錯体において、一方では置換されたシクロペンタジエニル基にπ−結合し、更に他方では弗素、塩素、臭素、沃素またはＣ1 −乃至Ｃ8 −アルキルであることができる置換基Ｘと結合される。このような一般式Ｉの金属錯体のＭはジルコニウム、ハフニウムを、Ｘが塩素または臭素であることが好ましい。
【００１１】
更に本発明において、一般式Ｉの金属錯体は組込まれた中心原子およびその置換基並びに置換されたシクロペンタジエニル基の他に、２つのシクロペンタジエニル基を互いに結合する橋状体（Ｚ）n Ｙが含まれる。そこでＹは炭素、燐、硫黄、珪素またはゲルマニウムの各原子を、Ｚは１個のＣ1 −乃至Ｃ8 −アルキル、Ｃ3 −乃至Ｃ10−シクロアルキルまたはＣ6 −乃至Ｃ10−アリール、ｎは０、１または２の数を示す。
【００１２】
一般式Ｉに組み込まれた金属錯体において、好ましくはＹは炭素、硫黄または珪素の各原子、Ｚは１個のＣ1 −乃至Ｃ4 −アルキル、ｎは２の数である。
【００１３】
更に本発明において、一般式Ｉに組込まれた金属錯体の重要な構成成分はシクロペンタジエニル基である。これはＲ1 またはＲ2 を有し、それは同じでも異なっても良い１個のＣ1 −乃至Ｃ4 −アルキル基で、とくにメチル、エチル、イソプロピルまたはｔｅｒｔ−ブチル基が好ましい。更に、シクロペンタジエニル基は置換基Ｒ3 乃至Ｒ6 を有し、２個の隣接基Ｒ3 とＲ4 並びにＲ5 とＲ6 はそれぞれ一緒になって１０乃至１５の炭素原子を有する炭化水素環を示す。炭化水素環の炭素数については、ここでＲ3 乃至Ｒ6 の結合位置の役をするシクロペンタジエニル基の２つの炭素原子は一緒に数えられる。
【００１４】
例えば、特に好ましいメタロセン錯体としては特に次のものがある。
【００１５】
ジメチルシランジイルビス（−２−メチルベンズインデニル）−ジルコニウムジクロライドである。
【００１６】
このような錯体の合成は既知の方法によって行われ、すなわち対応する置換されたシクロアルケニル陰イオンとチタン、ジルコニウム、ハフニウム、バナジウム、ニオブまたはタンタルのハロゲン化物との反応が好ましい。例えば対応する例として、特にJournal of Organometallic Chemistry、369(1989)359-370に記載されている。
【００１７】
メタロセン錯体の他に本発明に用いられる触媒組成物は一般式ＩＩまたはＩＩＩの鎖状または環状アルモオキサン化合物が含まれ、
【００１８】
【化５】
0003798493.tif 000004
式中、Ｒ7 はメチル基またはエチル基が好ましく、ｍは１０乃至２５の数が好ましい。
【００１９】
このアルモオキサン化合物の製造は通例トリアルキルアルミニムと水との反応によって行われ、それは特に欧州特許出願公開第２８４７０８号公報および米国特許第４７９４０９６号に記載されている。
【００２０】
通常ここで得られるアルモオキサンはいろいろの長さの直鎖状および環状の鎖分子の混合物として存在し、従ってｍは平均値として見られる。アルモオキサン化合物はこの他にアルキル基が１乃至８の炭素原子を示し、例えばトリメチル−、トリエチル−またはメチルジエチルアルミニウムのようなトリアルキルアルミニウム化合物を含むことができる。
【００２１】
本発明の触媒の支援によるポリアルケン−１の重合において、メタロセン錯体ａ）とアルモオキサン化合物ｂ）が、アルモオキサン化合物ｂ）のアルミニウムとメタロセン錯体ａ）の遷移金属との間の原子比で１０：１乃至１０6 ：１の範囲、特に１０：１乃至１０4 ：１の範囲にあるような量で使用されることが有利である。この場合２つの触媒成分は任意の順序で単独に、或は混合物として重合反応器の中に装入されることができる。とくに活性な可溶性触媒組成物はメタロセン錯体ａ）とアルモオキサン化合物ｂ）を重合前５乃至６０分、特に１０乃至４０分互いに混合して得ることができる。このような方法で活性化された触媒は引き続いてすぐに使用できる。
【００２２】
この可溶性触媒組成物の支援によりプロピレン重合体が製造される。このプロピレン重合体においては、そのＭｗ／Ｍｎが１．５５以下、そのＭｗが１４２８９６以上、そしてそのＭｎが９１９１７以上にある。
【００２３】
この重合体の製造は通常アルケン−１の製造に使用した反応器を断続的にまたは好ましくは連続して実施することができる。適合した反応器は特に連続運転の攪拌釜を、場合によりまた多数の連続操作攪拌釜の列を使用することができる。重合反応は０．１乃至３０００バールの圧力、−２０乃至３００℃の温度で実施される。その場合、０．５乃至２５００バールの圧力および＋１０乃至＋１５０℃の温度が好ましい。重合時間は通常０．５乃至１０時間の範囲内である。
【００２４】
重合反応は本発明で用いる触媒組成物の支援により気相で、液体の単量体でおよび不活性溶媒中で実施される。その場合、重合は溶媒中、特にベンゾールまたはトルオールのような液体炭化水素中で適用されるのが好ましい。この場合、アルモオキサンとしてアルミニウムが溶媒１リットル当たり１０-4乃至１０-1モル使用されるのが有利である。
【００２５】
形成された重合体の平均分子量は、通常の重合方法で、例えば水素を調節して供給することにより、或は反応温度を変化させることにより操作することができる。
【００２６】
本発明で用いる触媒組成物の支援により製造された重合体は、分子量が高く、かつ分子量分布が狭いことが注目される。それは比較的高温で製造され、それにより反応時間は制限されることになる。これらの性質に基づいて、本発明で用いる触媒組成物から得られた重合体は特にフィルムおよび成型体の製造に適している。
【００２７】
ポリプロピレンの製造実施例
比較例１
有効容積が１リットルの攪拌オートクレーブ中に３５０ｍｌの乾燥したトルエンを入れ、次に３０ｍｌのトルエン中に０．４５ｇのメチルアルモオキサン（平均鎖長ｍ＝２０）を加えた溶液を混合した。そこで溶媒１リットル当たり７．６・１０-3モルのアルミニウムが使用された。次に１５ｍｌのトルエン中に１５ｍｇのジメチルシランジイルビス（−２−メチルインデニル）−ジルコニウムジクロライド（３１．２・１０-6モルに相当）を加えた溶液が添加され、アルミニウムとジルコニウムの原子比が２４４：１になった。この混合物は、まず５０℃で３０分間攪拌され、次にプロピレンが２バールの圧力で加圧され、４時間４０分間重合される。ここで重合は５０℃の温度で、２バールの圧力で行われる。その後未反応のプロピレンが除去され、１リットルのメタノールと１０ｍｌの濃塩酸の混合物が反応溶液に添加された。得られた重合体は濾過分別され、メタノールで洗浄され更に減圧下で乾燥された。
【００２８】
ここで重量平均分子量（ＭW ）１１４２００、数平均分子量（ＭN ）４１５００で、分子量分布（ＭW ／ＭN ）が２．７５であるポリプロピレン４５ｇが得られた。
【００２９】
実施例１
比較例１と同様に、３５０ｍｌの乾燥したトルエンを入れ、次に３０ｍｌのトルエン中に０．４５ｇのメチルアルモオキサン（ｍ＝２０）を加えた溶液を混合した。次に２０ｍｌのトルエン中に０．５ｍｇのジメチルシランジイル−ビス−［３，３’−（２−メチルベンズインデニル）−ジルコニウムジクロライドを加えた懸濁液が添加され、アルミニウムとジルコニウムの原子比が８９５０：１になった。それから比較例１に記述した如く進行した。
【００３０】
そこで重量平均分子量（ＭW ）１４２８９６、数平均分子量（ＭN ）９１９１７で、分子量分布が１．５５であるポリプロピレン５１．４ｇが得られた。
【００３１】
ペンタデン含有量、13Ｃ−ＮＭＲ：  成分比率ｍｍｍｍ＝９３．５％。